СПОСОБ УПАКОВКИ ДЛЯ АВТОКЛАВИРОВАНИЯ И ПРОДУКТ, ИСПОЛЬЗУЮЩИЙ СЛОЙ УПРОЧНЕНИЯ ПРИ ВЫСОКОЙ ТЕМПЕРАТУРЕ И СЛОЙ УПРОЧНЕНИЯ ПРИ НИЗКОЙ ТЕМПЕРАТУРЕ

1. Способ получения автоклавированного упакованного продукта, включающий:
(А) помещение продукта в упаковочное изделие, содержащее многослойную упаковочную пленку для термосварки к себе, причем многослойная упаковочная пленка содержит:
(i) сшитый первый внешний слой, который служит в качестве внешнего слоя и слоя для контакта с продуктом;
(ii) сшитый второй внешний слой, который служит в качестве внешнего защитного слоя;
(iii) кислородобарьерный слой между первым внешним слоем и вторым внешним слоем;
g
(iv) первый слой упрочнения при высокой температуре между первым внешним слоем и вторым внешним слоем, при этом слой упрочнения при высокой температуре содержит полимер, имеющий T от 50 до 125°С; и
g
(v) первый слой упрочнения при низкой температуре между первым внешним слоем и вторым внешним слоем, при этом слой упрочнения при низкой температуре содержит полимер, имеющий T до 15°С;
(В) запечатывание изделия, закрытого так, чтобы продукт был бы охвачен многослойной упаковочной пленкой; и
(С) нагревание упакованного продукта до температуры по меньшей мере 212°F в течение периода по меньшей мере 1 ч.
g
2. Способ по п.1, в котором многослойная пленка дополнительно содержит первый слой упрочнения при средней температуре между первым внешним слоем и вторым внешним слоем, при этом слой упрочнения при средней температуре содержит полимер, имеющий T от 16 до 49°С.
g
3. Способ по п.1, в котором первый слой упрочнения при высокой температуре расположен между кислородобарьерным слоем и первым внешним слоем, при этом многослойная пленка дополнительно содержит второй слой упрочнения при высокой температуре, причем второй слой упрочнения при высокой температуре также содержит полимер, имеющий T от 50 до 125°С, при этом второй слой упрочнения при высокой температуре расположен между кислородобарьерным слоем и вторым внешним слоем.
g
4. Способ по п.3, в котором первый слой упрочнения при низкой температуре расположен между кислородобарьерным слоем и первым внешним слоем, при этом многослойная пленка дополнительно содержит второй слой упрочнения при низкой температуре, причем второй слой упрочнения при низкой температуре также содержит полимер, имеющий T до 15°С, при этом второй слой упрочнения при низкой температуре расположен между кислородобарьерным слоем и вторым внешним слоем.
g
5. Способ по п.3, в котором многослойная пленка дополнительно содержит слой упрочнения при средней температуре между первым внешним слоем и вторым внешним слоем, при этом слой упрочнения при средней температуре содержит полимер, имеющий T от 16 до 49°С.
6. Способ по п.1, в котором первый слой упрочнения при высокой температуре содержит по меньшей мере один полимер, выбираемый из группы, состоящей из полиамида-6, полиамида-6,6, полиамида-6,9, полиамида-4,6 и полиамида-6,10.
2-3
3-20
7. Способ по п.1, в котором первый слой упрочнения при низкой температуре содержит по меньшей мере одного представителя группы, состоящей из олефинового гомополимера, С/С альфа-олефинового сополимера и привитого ангидридом сополимера этилена/альфа-олефина.
8. Способ по п.2, в котором слой упрочнения при средней температуре содержит по меньшей мере одного представителя группы, состоящей из полиамида-6/6,6, полиамида-6,12, полиамида-6/6,9, полиамида-12 и полиамида-11.
9. Способ по п.1, в котором продукт включает по меньшей мере одного представителя группы, состоящей из острой приправы из чилийского перца, риса, бобов, олив, говядины, свинины, рыбы, домашней птицы, кукурузы, яиц, помидоров и орехов.
10. Способ по п.1, в котором упакованный продукт нагревают до температуры по меньшей мере 230°F в течение периода по меньшей мере около 75 мин.
11. Способ по п.1, в котором упакованный продукт нагревают до температуры по меньшей мере 240°F в течение периода по меньшей мере около 90 мин.
12. Способ по п.1, в котором все слои пленки содержат сшитую полимерную сеть.
13. Способ по п.1, в котором сшитый первый слой термосваривают со сшитым вторым слоем.
14. Способ по п.1, в котором сшитый первый слой термосваривают с самим собой.
15. Способ по п.1, в котором пригодное для стерилизационного автоклавирования упаковочное изделие выбирают из группы, состоящей из пакета с торцевым запечатыванием, пакета с боковым запечатыванием, мешка и оболочки.
g
g
16. Способ по п.1, в котором слой упрочнения при высокой температуре содержит смесь полимера, имеющего T от 50 до 125°С, и полимера, имеющего T от 16 до 49°С, благодаря чему слой упрочнения при высокой температуре также служит и в качестве слоя упрочнения при средней температуре.
17. Автоклавированный упакованный продукт, содержащий продукт питания, упакованный в пригодную для стерилизационного автоклавирования многослойную упаковочную пленку, включающий:
(А) сшитый первый внешний слой, который служит в качестве внешнего слоя и слоя для контакта с продуктом;
(В) сшитый второй внешний слой, который служит в качестве внешнего защитного слоя;
(С) кислородобарьерный слой между первым внешним слоем и вторым внешним слоем;
g
(D) первый слой упрочнения при высокой температуре между первым внешним слоем и вторым внешним слоем, при этом слой упрочнения при высокой температуре содержит полимер, имеющий T от 50 до 125°С; и
g
(Е) первый слой упрочнения при низкой температуре между первым внешним слоем и вторым внешним слоем, при этом слой упрочнения при низкой температуре содержит полимер, имеющий T до 15°С.